(57)【特許請求の範囲】
【請求項１】
セラミックス粉末と焼結助剤とを含むセラミックス組成物を焼成しセラミックス基板を得る工程と、
前記セラミックス基板の表面に、銀（Ａｇ）または銅（Ｃｕ）を主体とする金属のペーストを印刷して導体パターンを形成する工程と、
前記導体パターンが形成された前記セラミックス基板を再焼成し、前記金属ペーストから、銀（Ａｇ）または銅（Ｃｕ）を主体とする金属からなる厚膜導体層を形成する工程と、
前記厚膜導体層に対してウェットブラスト処理を行い、該厚膜導体層の表面を０．０２μｍ以下の算術平均粗さＲａに平坦化する工程と、
前記ウェットブラスト処理により表面が平坦化された前記厚膜導体層の上に、ニッケル（Ｎｉ）−金（Ａｕ）メッキ層を形成する工程と
を備えることを特徴とする素子搭載用基板の製造方法。
【請求項２】
前記ウェットブラスト処理に使用される研磨材は、粒径が２５〜１５０μｍのセラミックス粉末であり、媒体は水である請求項１記載の素子搭載用基板の製造方法。
【請求項３】
前記研磨材の混合比率は、前記研磨材と前記水との全量に対して２０〜６０体積％である請求項２記載の素子搭載用基板の製造方法。
【請求項４】
前記ウェットブラスト処理において、前記研磨材と前記水とからなるブラスト液の噴射圧力は、１．２〜１．８ｋｇ／ｃｍ２である請求項２または３記載の素子搭載用基板の製造方法。
【発明の詳細な説明】
【技術分野】
【０００１】
本発明は、素子搭載用基板とその製造方法に係り、特に、基板表面に形成された厚膜導体層表面の平坦性が高く、耐硫化性に優れた素子搭載用基板を製造する方法に関する。
【背景技術】
【０００２】
近年、発光ダイオード（以下、ＬＥＤと記す。）素子の高輝度化、高効率化に伴い、携帯電話や大型液晶ＴＶ等のバックライトあるいは一般照明などに、ＬＥＤ素子を用いた発光装置が使われるようになっている。それに伴い、ＬＥＤ素子周辺の部材についてもより高性能なものが求められるようになっている。例えば、ＬＥＤ素子を搭載するための基板としては、樹脂材料からなるものが使用されているが、ＬＥＤ素子の高輝度化に伴う熱や光により劣化しやすく、例えばセラミックスのような無機材料からなる基板の使用が検討されている。
【０００３】
前記無機材料としては、アルミナや窒化アルミニウム等のセラミックス、およびガラスとアルミナ等のセラミックス粉末との複合物である低温同時焼成セラミックス（ＬＴＣＣ）が挙げられる。そして、これら無機材料から形成される基板のことを本明細書ではセラミックス基板と称す。
【０００４】
セラミックス基板は、樹脂基板に比べて熱や光に対する耐久性が高いことから、ＬＥＤ素子搭載用基板として有望である。
【０００５】
セラミックス基板の表面には、銀（Ａｇ）や銅（Ｃｕ）のような導体金属を主体とするペーストを印刷し焼成してなる厚膜導体層が形成されている。そして、このような厚膜導体層のうちで特に素子との接続がなされる端子部（電極）には、ワイヤボンディング性、密着強度、および耐候性を保つために、ニッケル（Ｎｉ）メッキと金（Ａｕ）メッキの積層メッキ（Ｎｉ／Ａｕメッキ）が施されている。このようなＮｉ／Ａｕメッキにより耐硫化性を付与し、厚膜導体層が空気中等の硫黄（Ｓ）分と反応して変色するのを防止している。
【０００６】
しかし、ＬＥＤ素子等を搭載するための基板においては、近年、耐硫化性が求められており、ワイヤボンディング部に必要とされる従来からのメッキ厚（Ｎｉメッキ厚３〜５μｍ／Ａｕメッキ厚０．１〜０．３μｍ）では、ＪＩＳ−Ｃ−６００６８−２−４３に拠る硫化試験においてＮｉ／Ａｕメッキ部に黒色の変色が生じ、硫化試験に合格することができないという問題があった。
【０００７】
本発明者らの研究によれば、このようなＮｉ／Ａｕメッキ部の変色の原因は、表面に露出したＮｉメッキ層によって硫化ニッケルが生じることにあることがわかった。すなわち、Ａｇ等の厚膜導体には粒界の空隙や表面の凹凸が存在するため、Ｎｉメッキ層を形成してもその空隙や表面の凹凸が残り、最上層のＡｕメッキを施しても完全にＮｉメッキ層を覆うことができないためＡｕメッキ層の下地層であるＮｉメッキ層が表面に露出することになる。そして、この露出したＮｉメッキ層と硫黄（Ｓ）分とが反応することで黒色の硫化ニッケルが発生したものと考えられる。
【０００８】
従来から、このような接続端子部（電極）の硫化（変色）を防止する技術として、Ｎｉメッキ層の上にシリコーン樹脂等による保護コートを施す方法や、メッキに代えてペースト印刷により厚膜Ａｕ層を形成したり、Ａｕメッキ層を厚くしたりするなどの方法などが知られている。
【０００９】
しかしながら、厚膜Ａｕ層を形成したり、Ａｕメッキ層を厚くしたりするとコストが著しく上昇するという問題があった。
【００１０】
また、ＬＴＣＣ基板上に形成された導体層の表面を処理し、メッキ性を良好にする技術として、メッキ工程の前にＬＴＣＣ基板の表面に対してウェットブラスト処理を施し、導体層の表面に浮き出したガラスを除去する方法が提案されている（例えば、特許文献１参照。）。
【００１１】
しかしながらこの方法では、厚膜導体（Ａｇ）の粒界の空隙や表面の凹凸をなくし、耐硫化性を高めることはできなかった。すなわち、特許文献１には、ウェットブラスト処理の条件が詳細に記載されているわけではないが、ガラス除去のためのブラスト処理は、ガラスという固い物質を短時間のブラストで破砕し除去するものであり、そのような目的のためのブラスト処理条件では、導体（Ａｇ）粒子の隙間を埋めるとともに凹凸をなくし、導体層の表面を、通常の厚さのＡｕメッキ層でも完全に覆うことができる程度に平坦（平滑）にすることは困難であった。
【先行技術文献】
【特許文献】
【００１２】
【特許文献１】特許第４０８９９０２号公報
【発明の概要】
【発明が解決しようとする課題】
【００１３】
本発明は、上記課題を解決するためになされたものであり、セラミックス基板上に形成された厚膜導体層表面の平坦性を上げることで、耐硫化性を向上させた素子搭載用基板の製造方法の提供を目的とする。
【課題を解決するための手段】
【００１６】
本発明の素子搭載用基板の製造方法は、セラミックス粉末と焼結助剤とを含むセラミックス組成物を焼成しセラミックス基板を得る工程と、前記セラミックス基板の表面に、銀（Ａｇ）または銅（Ｃｕ）を主体とする金属のペーストを印刷して、導体パターンを形成する工程と、前記導体パターンが形成された前記セラミックス基板を再焼成し、前記金属ペーストから銀（Ａｇ）または銅（Ｃｕ）を主体とする金属からなる厚膜導体層を形成する工程と、前記厚膜導体層に対してウェットブラスト処理を行い、該厚膜導体層の表面を０．０２μｍ以下の算術平均粗さＲａに平坦化する工程と、前記ウェットブラスト処理により表面が平坦化された前記厚膜導体層の上に、ニッケル（Ｎｉ）−金（Ａｕ）メッキ層を形成する工程とを備えることを特徴とする。
【００１７】
前記ウェットブラスト処理に使用される研磨材は、粒径が２５〜１５０μｍのセラミックス粉末であり、媒体は水であることが好ましい。また、前記研磨材の混合比率は、前記研磨材と前記水との全量に対して２０〜６０体積％であることが好ましい。さらに、前記ウェットブラスト処理において、前記研磨材と前記水とからなるブラスト液の噴射圧力は、１．２〜１．８ｋｇ／ｃｍ２であることが好ましい。
【発明の効果】
【００１８】
本発明によれば、セラミックス基板の表面に形成された銀（Ａｇ）または銅（Ｃｕ）等の金属からなる厚膜導体層が、ウェットブラスト処理により平坦化（平滑化）され、厚膜導体（Ａｇ）粒子の隙間が埋められて算術平均粗さＲａが０．０２μｍ以下に調整されているので、メッキ性が良好であり、通常の厚さのＡｕメッキ層でも厚膜導体表面を完全に覆うことができる。したがって、耐硫化性に優れた素子搭載用基板を得ることができる。
【図面の簡単な説明】
【００１９】
【図１】本発明の素子搭載用基板の一例を示す断面図である。
【図２】本発明の素子搭載用基板の他の例を示す断面図である。
【発明を実施するための形態】
【００２０】
以下、本発明の実施形態について詳細に説明する。
【００２１】
図１〜図２は、それぞれ本発明の素子搭載用基板１０を示す断面図である。素子搭載用基板１０は、アルミナや窒化アルミニウムが主成分の焼結体からなるセラミックス基板１を有しており、一方の主面（図中上面）がＬＥＤ素子のような素子（半導体素子）が搭載される搭載面１ａとなっている。セラミックス基板１の形状、厚さ、大きさ等は特に制限されない。セラミックス基板１は、図１に示すように、平面状のものでもよいし、図２に示すように、基板端部に側壁１ｂが設けられ、キャビティ内に搭載面１ａが形成された形状のものでもよい。また、セラミックス基板１を構成するガラスセラミックス組成物の焼結体の原料組成、焼結条件等については、後述する製造方法において説明する。
【００２２】
セラミックス基板１の搭載面１ａには、ＬＥＤ素子等の素子と電気的に接続される接続端子（電極）である厚膜導体層２が形成されている。厚膜導体層２は、銀（Ａｇ）または銅（Ｃｕ）を主体とする導体金属から構成されており、後述するように、導体金属のペーストをスクリーン印刷等で印刷し焼成することにより形成されている。厚膜導体層２は、図１および図２に示すように、搭載面１ａと同一の高さに形成できる。これらの厚膜導体層２は、表面がウェットブラスト処理により平坦化（平滑化）されており、０．０２μｍ以下の算術平均粗さＲａを有している。また、このように表面が平坦化された厚膜導体層２の上に、ニッケル（Ｎｉ）メッキ層とその上に形成された金（Ａｕ）メッキ層との積層構造を有するＮｉ／Ａｕメッキ層３が形成されており、厚膜導体層２の表面が隙間なく完全に覆われている。厚膜導体層２の算術平均粗さＲａが０．０２μｍを超える場合には、Ｎｉ／Ａｕメッキ層３によって厚膜導体層２の表面を完全に覆うことが難しく、耐硫化性が不十分となる。厚膜導体層３の算術平均粗さＲａは０．０１μｍ以下であることがより好ましい。
【００２３】
セラミックス基板１の搭載面１ａと反対側の主面である非搭載面１ｂにも、外部接続用の端子（電極）として厚膜導体層２を形成できる。このような構造では、非搭載面１ｂに形成された厚膜導体層２の表面も、搭載面１ａに形成された厚膜導体層３と同様に、ウェットブラスト処理により平坦化することが好ましい。すなわち、非搭載面１ｂに形成された厚膜導体層２も、０．０２μｍ以下の算術平均粗さＲａを有するようにウェットブラスト処理により平坦化されており、その上にＮｉ／Ａｕメッキ層３が形成され厚膜導体層２の表面が隙間なく完全に覆われた構造とすることが好ましい。なお、図中符号４は、搭載面１ａの素子接続用端子と非搭載面１ｂの外部接続用端子とを電気的に接続する貫通導体部を示す。
【００２４】
本発明の素子搭載用基板１０においては、セラミックス基板１の表面に形成された銀（Ａｇ）または銅（Ｃｕ）等の金属からなる厚膜導体層２が、ウェットブラスト処理により算術平均粗さＲａが０．０２μｍ以下に平坦化されており、その上にＮｉ／Ａｕメッキ層３が形成されて、厚膜導体層２の表面が隙間なく完全に覆われているので、硫化試験において変色が生じることがなく、耐硫化性に優れている。
【００２５】
本発明の素子搭載用基板１は、以下に示すようにして製造できる。
［グリーンシートの形成］
まず、グリーンシートを形成する。グリーンシートは、セラミック粉末と焼結助剤とを含むセラミックス組成物に、バインダー、必要に応じて可塑剤、溶剤等を添加してスラリーを調製し、これをドクターブレード法等によりシート状に成形し、乾燥させることで形成できる。
【００２６】
セラミックス粉末としては、アルミナ粉末や窒化アルミニウム粉末を使用できる。セラミックス粉末の５０％粒径（Ｄ５０）は０．５μｍ以上２μｍ以下であることが好ましい。セラミックス粉末のＤ５０が０．５μｍ未満の場合には、セラミックス粉末が凝集しやすく、取り扱いが困難となるばかりでなく、均一に分散させることが困難となる。一方、Ｄ５０が２μｍを超える場合には、焼結不足が発生するおそれがある。なお、本明細書において、粒径はレーザ回折・散乱法による粒径測定装置により得られるものである。
【００２７】
焼結助剤としては、従来からセラミックス基板の製造に用いられるものを使用できる。例えば、ＳｉＯ２とアルカリ土類金属酸化物の混合物、希土類元素酸化物（特に、Ｙ２Ｏ３を主要成分とするＹ２Ｏ３系助剤）を好適に使用できる。焼結助剤のＤ５０は、０．５μｍ以上４μｍ以下であることが好ましい。
【００２８】
このようなセラミックス粉末と焼結助剤とを、例えばセラミックス粉末が８０質量％以上９９質量％以下、焼結助剤が１質量％以上２０質量％以下となるように配合し混合することによりセラミックス組成物を得ることができ、このセラミックス組成物に、バインダー、必要に応じて可塑剤、溶剤等を添加することによりスラリーを得ることができる。
【００２９】
バインダーとしては、例えばポリビニルブチラール、アクリル樹脂等を好適に使用できる。可塑剤としては、例えばフタル酸ジブチル、フタル酸ジオクチル、フタル酸ブチルベンジル等を使用できる。また、溶剤としては、トルエン、キシレン、ブタノール等の芳香族系またはアルコール系の有機溶剤を使用できる。さらに、分散剤やレベリング剤を併用することもできる。
【００３０】
こうして形成されたグリーンシートを、打抜き型あるいはパンチングマシーンを使用して所定の寸法角に切断し、同時に所定位置に層間接続用のビアホールを打抜き形成できる。
【００３１】
［グリーンシートの焼成］
未焼成のグリーンシートを、５００℃以上６００℃以下の温度で加熱することにより、グリーンシートに含まれる樹脂等のバインダーを分解・除去する脱脂を行う。未焼成のグリーンシートを積層する場合には、位置合わせしつつ複数枚重ねて加熱および加圧して一体化した後、上記した脱脂を行う。その後、さらに１１００〜２２００℃程度の温度で加熱し、グリーンシートを構成するセラミックス組成物を焼成し、セラミックス基板とする。
【００３２】
［金属ペーストの印刷］
このセラミックス基板の表面に、導体金属のペーストをスクリーン印刷等の方法で印刷することにより、未焼成の導体パターンを形成する。また、前記した層間接続用のビアホール内に導体金属のペーストを充填することによって、未焼成の層間接続部を形成する。導体金属のペーストとしては、例えば銀（Ａｇ）または銅（Ｃｕ）を主成分とする金属粉末に、エチルセルロース等のビヒクル、必要に応じて溶剤等を添加してペースト状としたものを用いる。金属粉末としては、銀（Ａｇ）粉末、銀とパラジウムとの混合粉末、銀と白金との混合粉末等が好ましく用いられる。なお、本発明においては、導体金属とセラミックス基板との接着力を十分に確保するために、少量のガラスフリットを配合した金属ペーストを使用してもよい。
【００３３】
［金属ペーストの焼成（再焼成）］
金属ペーストを印刷後、５００〜１０００℃での焼成により、セラミックス基板内部（ビアホール）および表面（表裏面）に形成された金属ペーストが焼成され、銀（Ａｇ）または銅（Ｃｕ）を主体とする金属からなる厚膜導体層が形成される。
【００３４】
［ウェット（湿式）ブラスト処理］
セラミックス基板の表面に形成された厚膜導体層に対して、ウェットブラスト処理を行う。すなわち、研磨材（ブラスト粉末）を液体媒体（例えば水）と混合してなるブラスト液を、高圧で厚膜導体層に噴射する（吹き付ける）。このウェットブラスト処理により、導体粒子の隙間を埋め、厚膜導体層の表面を平坦化（平滑化）する。研磨材の粒径やブラスト液の噴射速度（圧力）、処理時間等を調整することで、処理後の厚膜導体層の算術平均粗さＲａを０．０２μｍ以下にできる。
【００３５】
研磨材としては、例えばアルミナまたはジルコニア等のセラミック粉末を使用できる。ブラストの効率を上げるため、アルミナ粉末の破砕粉の使用が好ましい。研磨材の粒径は、２５〜１５０μｍの範囲とすることが好ましい。研磨材の粒径が２５μｍ未満では、セラミックス基板の切断用溝等に研磨材が入り込んでしまい、異物となって素子の搭載を阻害するおそれがある。一方、研磨材の粒径が１５０μｍを超える場合には、素子の搭載部であるキャビティ壁面付近の厚膜導体層を効率よくブラストすることができない。研磨材の５０％粒径（Ｄ５０）は８０〜１００μｍの範囲が好ましい。より好ましいＤ５０は９０μｍである。
【００３６】
研磨材（ブラスト粉末）と液体媒体（例えば水）との混合比率は、研磨材がブラスト液全体の２０〜６０体積％とする。研磨材の混合比率が２０体積％未満では、ウェットブラストの効率が著しく低くなり、厚膜導体層の表面を十分に平坦化することが困難となる。一方、研磨材の比率が６０体積％を超えると、ブラスト液の粘度が高くなりすぎてかえってブラスト効率が低下する。最も好ましい混合比率は、研磨材が４０体積％、水が６０体積％の比率である。
【００３７】
また、このような比率で混合されたブラスト液を噴射する圧力は、１．２〜１．８ｋｇ／ｃｍ２とすることが好ましい。ブラスト液の噴射圧力が１．２ｋｇ／ｃｍ２未満では、厚膜導体層の表面に浮き出したガラスの除去には効果が認められるが、厚膜導体層の算術平均粗さＲａが０．０２μｍ以下になるような十分な平坦化することが困難となる。したがって、良好な耐硫化性を付与することも困難となる。ブラスト液の噴射圧力が１．８ｋｇ／ｃｍ２を超えると、厚膜導体層の表面にブラスト材であるアルミナ粉末が付着してしまい、表面を平坦化する効果が小さくなる。
【００３８】
ウェットブラスト工程では、ベルトコンベアで連続的に搬送されるセラミックス基板の厚膜導体層に向けて、搬送面より５ｃｍ程度上に配置された噴射口からブラスト液を噴射する方法を採ることができる。コンベアの搬送速度は１〜１．５ｍ／分とすることが好ましい。搬送速度が１ｍ／分未満では、厚膜導体層にブラスト材であるアルミナ粉末が付着してしまい、表面を平坦化する効果が小さい。搬送速度が１．５ｍ／分を超えると、ブラストの効果が小さく、硫化防止に十分な平坦化が困難となる。
【００３９】
［メッキ工程］
ウェットブラスト処理により、算術平均粗さＲａが０．０２μｍ以下に平坦化された厚膜導体層の上に、Ｎｉメッキを行った後Ａｕメッキを行い、Ｎｉ／Ａｕメッキ層を形成する。Ｎｉメッキは、例えばスルファミン酸ニッケル浴を使用して電界メッキによって５〜１０μｍの厚みに形成される。金メッキは、例えばシアン化金カリウム浴を使用して電界メッキによって０．２〜０．５μｍの厚みに形成できる。
【００４０】
前工程で下層の厚膜導体層にウェットブラスト処理が施され、導体（例えばＡｇ）粒子の隙間が埋められ凹凸が均されて、算術平均粗さＲａが０．０２μｍ以下に平坦化されているので、前記した厚さのＮｉ／Ａｕメッキ層により厚膜導体層の上を完全に覆うことができる。したがって、Ｎｉメッキ層が露出することがなく、耐硫化性に優れており、Ｎｉ／Ａｕメッキ層の上にシリコーン樹脂等の保護コートを被覆しなくても、ＪＩＳ−Ｃ−６００６８−２−４３に準拠する硫化試験において、Ａｕメッキ膜表面に硫化ニッケルの析出による黒色欠点のないＡｕメッキ膜を得ることができる。
【実施例】
【００４１】
以下に、本発明の実施例を説明する。なお本発明はこれら実施例に限定されるものではない。以下に説明する方法で、図１に示す構造の素子搭載用基板１０を作製する。
【００４２】
まず、素子搭載用基板１０を作製するための本体用グリーンシートを作製する。本体用グリーンシートは、アルミナ粉末（昭和電工社製、商品名：ＡＬ−４５Ｈ）が９６質量％、焼結助剤（タルク粉末でＳｉＯ２：６５．８質量％、ＭｇＯ：３４．２質量％を含有する）が４質量％となるように配合し、混合することによりセラミックス組成物を製造する。このセラミックス組成物５０ｇに、有機溶剤（トルエン、キシレン、２−プロパノール、２−ブタノールを質量比４：２：２：１で混合したもの）１５ｇ、可塑剤（フタル酸ジ−２−エチルヘキシル）２．５ｇ、バインダーとしてのポリビニルブチラール（デンカ社製、商品名：ＰＶＫ＃３０００Ｋ）５ｇ、さらに分散剤（ビックケミー社製、商品名：ＢＹＫ１８０）を配合し、混合してスラリーを調製する。
【００４３】
このスラリーをＰＥＴフィルム上にドクターブレード法により塗布し、乾燥させ、焼成後の厚さが１ｍｍとなる本体用グリーンシートを製造する。その後、貫通導体に相当する部分に孔空け機を用いて直径０．３ｍｍの貫通孔を形成する。
【００４４】
この本体用グリーンシートを、５５０℃で５時間保持して脱脂を行い、さらに１５００℃で６０分間保持して焼成を行ってアルミナ製のセラミックス基板を製造する。
【００４５】
一方、導電性粉末（大研化学工業社製、商品名：Ｓ４００−２）に、ビヒクルとしてのエチルセルロースを質量比９０：１０の割合で配合し、固形分が８７質量％となるように溶剤としてのαテレピネオールに分散後、磁器乳鉢中で１時間混練を行い、さらに三本ロールにて３回分散を行って金属ペーストを製造する。
【００４６】
上記セラミックス基板の表面および貫通孔にスクリーン印刷法により金属ペーストを充填して未焼成貫通導体ペースト層を形成するとともに、未焼成厚膜導体層を形成して、厚膜導体層付きセラミックス基板を得る。
【００４７】
この厚膜導体層付きセラミックス基板を８７０℃で３０分間保持して焼成を行って試験用素子搭載用基板１０を製造する。
【００４８】
素子搭載用基板１０における２に相当する厚膜導体層に以下の条件でウェットブラスト処理を施す。
【００４９】
研磨材（ブラスト粉末）と液体媒体（水）との混合比率は、研磨材がブラスト液全体の４０体積％である。さらにこのような比率のブラスト液を噴射する圧力は、１．５ｋｇ／ｃｍ２とし、ベルトコンベアで連続的に搬送させながら厚膜導体層に向けて、搬送面より５ｃｍ上に配置された噴射口からブラスト液を噴射することにより厚膜導体層の算術平均粗さＲａが０．０１μｍの厚膜導体表面を得る。なお、ベルトコンベアの搬送速度は１．２ｍ／分とする。
【００５０】
厚膜導体表面にスルファミン酸ニッケル浴での電界メッキによって７μｍのＮｉメッキ膜を形成し、その表面にシアン化金カリウム浴での電界メッキによって０．３μｍの厚みのＡｕメッキ膜を形成する。こうして得られる素子搭載用基板１０をＪＩＳ−Ｃ−６００６８−２−４３に準拠する硫化試験において１００時間暴露させると、Ａｕメッキ膜表面に硫化ニッケルの析出による黒色欠点のないＡｕメッキ膜を得ることができる。
【００５１】
以上、本発明の実施の形態について説明したが、本発明はこれに限定されるものではなく、特許請求の範囲に記載の範囲内で種々の変更を行うことができることは明らかである。
【符号の説明】
【００５２】
１…セラミックス基板
２…厚膜導体層
３…Ｎｉ／Ａｕメッキ層
４…貫通導体部
１０…素子搭載用基板
【図１】
0005464107.tif 000002
【図２】
0005464107.tif 000003